(57)【要約】  リワーク性が良好な積層体を提供する。  積層体は、被着材に貼り合わされて使用される。積層体は、被着材側から順に、第１の粘着剤層、第１の基材層、第２の粘着剤層、および第２の基材層を有する。また、積層体が被着材に貼り合わされたときの被着材と第１の粘着剤層との密着力をＡ［Ｎ／２５ｍｍ］、第１の粘着剤層と第１の基材層との密着力をＢ［Ｎ／２５ｍｍ］、第１の基材層と第２の粘着剤層との密着力をＣ［Ｎ／２５ｍｍ］、第２の粘着剤層と第２の基材層との密着力をＤ［Ｎ／２５ｍｍ］としたとき、密着力Ａに比べて密着力Ｂ、Ｃ、およびＤはいずれも５［Ｎ／２５ｍｍ］以上大きい。
2014069542.tif 000002
【特許請求の範囲】
【請求項１】
被着材に貼り合わされて使用される積層体であって、
前記被着材側から順に、第１の粘着剤層、第１の基材層、第２の粘着剤層、および第２の基材層を有し、前記積層体が前記被着材に貼り合わされたときの前記被着材と前記第１の粘着剤層との密着力をＡ［Ｎ／２５ｍｍ］、前記第１の粘着剤層と第１の基材層との密着力をＢ［Ｎ／２５ｍｍ］、前記第１の基材層と前記第２の粘着剤層との密着力をＣ［Ｎ／２５ｍｍ］、前記第２の粘着剤層と第２の基材層との密着力をＤ［Ｎ／２５ｍｍ］としたとき、密着力Ａに比べて密着力Ｂ、Ｃ、およびＤはいずれも５［Ｎ／２５ｍｍ］以上大きいことを特徴とする積層体。
【請求項２】
前記密着力Ａは１〜１５［Ｎ／２５ｍｍ］である請求項１に記載の積層体。
【請求項３】
前記第１の基材層は、コントラスト向上層またはトリアセチルセルロースフィルムである請求項１または２に記載の積層体。
【請求項４】
前記第２の基材層は、ポリエチレンテレフタレートフィルムを有する請求項１乃至３のいずれか１項に記載の積層体。
【請求項５】
前記第１の粘着剤層および第２の粘着剤層のうち少なくとも１層は、アクリル系粘着剤を含む層である請求項１乃至４のいずれか１項に記載の積層体。
【請求項６】
前記密着力ＣおよびＤは、いずれも密着力Ａに比べて７［Ｎ／２５ｍｍ］以上大きい請求項１乃至５のいずれか１項に記載の積層体。
【請求項７】
前記第１の粘着剤層および第２の粘着剤層のうち少なくとも１層は、厚さが１０μｍ以上である請求項１乃至６のいずれか１項に記載の積層体。
【請求項８】
前記第２の基材層は、反射防止層である請求項１乃至７のいずれか１項に記載の積層体。
【請求項９】
前記積層体は表示装置用の光学フィルタである請求項１乃至８のいずれか１項に記載の積層体。
【請求項１０】
表示パネルを有する被着材と、前記被着材に貼り合わされた積層体とを有する表示装置であって、
前記積層体は請求項１乃至９のいずれか１項に記載の積層体である表示装置。
【発明の詳細な説明】
【技術分野】
【０００１】
本発明は、被着材に貼り合わされて使用される積層体、および該積層体を用いた表示装置に関する。
【背景技術】
【０００２】
携帯電話、タブレットＰＣ、カーナビゲーション、パーソナルコンピュータ、券売機、銀行の端末等の電子機器に用いられる表示装置として、液晶表示パネル、有機ＥＬ表示パネル等の表示パネルの前面に、コントラスト向上フィルム、反射防止フィルム等の光学フィルタを粘着層によって貼り合わせたものが知られている。このような表示装置は、例えば、光学フィルタの片面に粘着層を設け、この粘着層によって表示パネルの前面に貼り合わせて製造している。【０００３】
表示パネルと光学フィルタとの貼り合わせには高い位置精度が要求され、互いの位置が僅かでもずれると不良品と見なされる。表示パネルと光学フィルタとがずれて貼り合わされた場合、表示パネルが高価であることから、表示パネルから光学フィルタを剥離して、表示パネルを再利用する。従って、光学フィルタには、表示パネルから良好に剥離できること、いわゆるリワーク性が求められる。具体的には、表示パネルに粘着層が残留しないこと、いわゆる糊残りが少ないことが求められるとともに、光学フィルタの一部が損傷して残留しないことが求められる。【０００４】
リワーク性を向上させるとともに、貼り合わせ時の気泡の混入を抑制するものとして、例えば、粘着層を２層構造とし、一方の粘着層のソーダガラス板に対する初期密着力を所定の範囲内とするとともに、両者の２４時間後の密着力を所定の範囲内に調整したものが知られている（例えば、特許文献１参照）。また、特に糊残りを抑制するものとして、ガラス基板に対する密着力を所定の範囲内とするとともに、破断点応力を所定の範囲内としたものが知られている（例えば、特許文献２参照）。
【先行技術文献】
【特許文献】
【０００５】
【特許文献１】特開２０１２−１２１９７８号公報
【特許文献２】特開２０１２−１１６９４０号公報
【発明の概要】
【発明が解決しようとする課題】
【０００６】
リワーク性を向上させるために、密着力等を所定の範囲内とすることが知られている。しかしながら、粘着層の両主面には異なる種類の部材が配置されることが多く、密着力は部材の種類や表面状態等によって大きく異なる。このため単に密着力を規定しただけでは、必ずしもリワーク性を良好にできない。このような問題は表示装置に限らず、例えば、建築物や自動車等の窓ガラスに、Ｌｏｗ−Ｅ（Ｌｏｗ-Ｅｍｉｓｓｉｖｉｔｙ）膜とも呼ばれる熱線遮断膜が形成されたＬｏｗ−Ｅフィルム等の光学フィルタを貼り合わせる場合にも発生する。【０００７】
本発明は、上記課題を解決するためになされたものであって、リワーク性が良好な積層体の提供を目的とする。また、本発明は、このような積層体を用いた表示装置の提供を目的とする。
【課題を解決するための手段】
【０００８】
本発明の積層体は、被着材に貼り合わされて使用される積層体に関する。本発明の表示装置は、表示パネルを有する被着材と、該被着材に貼り合わされた積層体とを有する。該積層体は、上記した本発明の積層体である。【０００９】
本発明は、以下の要旨を有する。
（１）被着材に貼り合わされて使用される積層体であって、
前記被着材側から順に、第１の粘着剤層、第１の基材層、第２の粘着剤層、および第２の基材層を有し、前記積層体が前記被着材に貼り合わされたときの前記被着材と前記第１の粘着剤層との密着力をＡ［Ｎ／２５ｍｍ］、前記第１の粘着剤層と第１の基材層との密着力をＢ［Ｎ／２５ｍｍ］、前記第１の基材層と前記第２の粘着剤層との密着力をＣ［Ｎ／２５ｍｍ］、前記第２の粘着剤層と第２の基材層との密着力をＤ［Ｎ／２５ｍｍ］としたとき、密着力Ａに比べて密着力Ｂ、Ｃ、およびＤはいずれも５［Ｎ／２５ｍｍ］以上大きいことを特徴とする積層体。
（２）前記密着力Ａは１〜１５［Ｎ／２５ｍｍ］である上記（１）に記載の積層体。
（３）前記第１の基材層は、コントラスト向上層またはトリアセチルセルロースフィルムである上記（１）または（２）に記載の積層体。
（４）前記第２の基材層は、ポリエチレンテレフタレートフィルムを有する上記（１）乃至（３）のいずれかに記載の積層体。
（５）前記第１の粘着剤層および第２の粘着剤層のうち少なくとも１層は、アクリル系粘着剤を含む層である上記（１）乃至（４）のいずれかに記載の積層体。
（６）前記密着力ＣおよびＤは、いずれも密着力Ａに比べて７［Ｎ／２５ｍｍ］以上大きい上記（１）乃至（５）のいずれかに記載の積層体。
（７）前記第１の粘着剤層および第２の粘着剤層のうち少なくとも１層は、厚さが１０μｍ以上である上記（１）乃至（６）のいずれかに記載の積層体。
（８）前記第２の基材層は、反射防止層である上記（１）乃至（７）のいずれかに記載の積層体。
（９）前記積層体は表示装置用の光学フィルタである上記（１）乃至（８）のいずれかに記載の積層体。
（１０）表示パネルを有する被着材と、前記被着材に貼り合わされた積層体とを有する表示装置であって、前記積層体は上記（１）乃至（９）のいずれかに記載の積層体である表示装置。
【発明の効果】
【００１０】
本発明によれば、リワーク性が良好な積層体を提供できる。また、本発明によれば、リワーク性が良好な積層体を有し、生産性の良好な表示装置を提供できる。
【図面の簡単な説明】
【００１１】
【図１】積層体を有する表示装置の一実施形態を模式的に示す断面図。
【図２】コントラスト向上層の一実施形態を模式的に示す断面図。
【発明を実施するための形態】
【００１２】
以下、本発明の実施形態について図面を参照して説明する。
図１は、積層体を用いた表示装置の一実施形態を示す断面図である。
【００１３】
表示装置１０は、例えば、表示パネルを有する被着材１１と、この被着材１１の前面に貼り合わされた光学フィルタとしての積層体１２とを有する。積層体１２は、被着材１１側から順に、第１の粘着剤層１３、第１の基材層１４、第２の粘着剤層１５、および第２の基材層１６を有する。
【００１４】
積層体１２は、積層体１２が被着材１１に貼り合わされたときの被着材１１と第１の粘着剤層１３との密着力をＡ［Ｎ／２５ｍｍ］、第１の粘着剤層１３と第１の基材層１４との密着力をＢ［Ｎ／２５ｍｍ］、第１の基材層１４と第２の粘着剤層１５との密着力をＣ［Ｎ／２５ｍｍ］、第２の粘着剤層１５と第２の基材層１６との密着力をＤ［Ｎ／２５ｍｍ］としたとき、密着力Ａに比べて密着力Ｂ、Ｃ、およびＤはいずれも５［Ｎ／２５ｍｍ］以上大きい。すなわち、Ｂ−Ａ≧５［Ｎ／２５ｍｍ］、Ｃ−Ａ≧５［Ｎ／２５ｍｍ］、およびＤ−Ａ≧５［Ｎ／２５ｍｍ］を満たす。なお、本明細書において「密着力」とは「ＪＩＳ  Ｚ  ０２３７の規格に準拠」する。
【００１５】
第１の基材層１４に加えて第２の基材層１６を設けるとともに、密着力Ａに比べて密着力Ｂ、Ｃ、およびＤをいずれも５［Ｎ／２５ｍｍ］以上大きくすることで、積層体１２のリワーク性を良好にできる。具体的には、被着材１１から積層体１２を剥離する際、第１の粘着剤層１３や第１の基材層１４の一部が被着材１１に残留することを抑制できる。特に、第１の基材層１４が、コントラスト向上フィルム、薄板状のガラス板等のように、破れなどにより損傷しやすいものである場合、第２の基材層１６により補強して、その損傷を抑制して被着材１１への残留を抑制できる。
【００１６】
被着材１１が有する表示パネルとしては、液晶表示パネル、プラズマディスプレイパネル、有機ＥＬ表示パネル等の表示パネルが挙げられる。なお、被着材１１は、必ずしも単体の表示パネルのみを有するに限られず、その前面には表示パネルの種類に応じて、後述の機能層、例えば、電磁波遮蔽層、コントラスト向上層等が積層されてもよい。
【００１７】
第１の粘着剤層１３は、被着材１１と第１の基材層１４とを貼り合わせるものであり、被着材１１に貼り合わされたときの密着力Ａ［Ｎ／２５ｍｍ］と第１の基材層１４に貼り合わされたときの密着力Ｂ［Ｎ／２５ｍｍ］との密着力差（Ｂ−Ａ)が５［Ｎ／２５ｍｍ］以上のものである。なお、第１の粘着剤層１３は、同一材料によって全体が構成される単層構造を有するものである。すなわち、第１の粘着剤層１３には、複層構造のものは含まれない。
【００１８】
密着力差（Ｂ−Ａ)が５［Ｎ／２５ｍｍ］未満の場合、被着材１１から積層体１２を剥離する際、第１の粘着剤層１３が被着材１１の表面に残留しやすい。密着力差（Ｂ−Ａ)を５［Ｎ／２５ｍｍ］以上とすることで、被着材１１への第１の粘着剤層１３の残留を抑制できる。また、単層構造とすることで、生産性も良好とできる。密着力差（Ｂ−Ａ)は、５．５［Ｎ／２５ｍｍ］以上が好ましく、８．０［Ｎ／２５ｍｍ］以上がさらに好ましい。密着力差（Ｂ−Ａ)は、基本的には大きいほど好ましいが、通常は１０［Ｎ／２５ｍｍ］程度もあれば十分である。
【００１９】
密着力差（Ｂ−Ａ)の調整は、例えば、被着対象である被着材１１および第１の基材層１４に応じて、密着力差（Ｂ−Ａ)が５［Ｎ／２５ｍｍ］以上となるような粘着剤を選択して行う。具体的には、第１の粘着剤層１３への適用が検討される各種の粘着剤について、被着材１１との密着力Ａを測定するとともに、第１の基材層１４を構成する構成材との密着力Ｂを測定し、これらの中から密着力差（Ｂ−Ａ)が５［Ｎ／２５ｍｍ］以上となるものを選択して使用する。密着力は、粘着剤の構成材料によって大きく変化する他、被着対象の構成材料および表面の凹凸等の表面状態によっても大きく変化する。従って、被着対象に対する密着力Ａ、Ｂを実際に測定することで、密着力差（Ｂ−Ａ)を確実に調整できる。なお、個々の密着力Ａ、Ｂの調整は、例えば、粘着剤の組成、硬さ等の調整により行うことができる。
【００２０】
密着力Ａ、Ｂ自体の値は、密着力差（Ｂ−Ａ)が所定の範囲内となれば必ずしも制限されない。密着力Ａは、被着材１１との密着性の観点から、１［Ｎ／２５ｍｍ］以上が好ましい。また、密着力Ａは、被着材１１との剥離を容易にする観点から、１５［Ｎ／２５ｍｍ］以下が好ましく、１０［Ｎ／２５ｍｍ］以下がより好ましい。密着力Ｂ［Ｎ／２５ｍｍ］は、密着力差（Ｂ−Ａ)が５［Ｎ／２５ｍｍ］以上となればよく、通常は密着力差（Ｂ−Ａ）が１０［Ｎ／２５ｍｍ］程度となれば十分である。
なお、被着材１１の第１の粘着剤層に接する面がガラス板であり、かつ、第１の基材層が薄板状のガラス板である場合に、密着力差（Ｂ−Ａ）を５［Ｎ／２５ｍｍ］以上とするためには、第１の粘着剤層の密着力が経時で変化（増加）する特性を利用することができる。すなわち、第１の基材層である薄板状のガラス板に第１の粘着層を貼り合わせた後２４時間以上放置し、次いで被着材であるガラス板を貼り合わせた後、３時間以内に剥離することで、密着力差（Ｂ−Ａ)を５［Ｎ／２５ｍｍ］以上とすることができる。リワーク性を良好にする観点からは、第１の基材層である薄板状のガラス板を貼り合わせた後、１時間以内に剥離することが好ましい。該時間内に剥離することで、密着力差（Ｂ−Ａ)を５［Ｎ／２５ｍｍ］以上とすることができ、リワーク性を良好にできる。
【００２１】
第１の粘着剤層１３の厚さは、必ずしも制限されないが、１０μｍ以上が好ましい。厚さを１０μｍ以上とすることで、被着材１１と第１の基材層１４とを確実に貼り合わせることができる。第１の粘着剤層１３の厚さは、１５μｍ以上がより好ましく、２０μｍ以上がさらに好ましい。通常、第１の粘着剤層１３の厚さは、３０μｍもあれば十分である。
【００２２】
第２の粘着剤層１５は、第１の基材層１４と第２の基材層１６とを貼り合わせるために設けられる。第２の粘着剤層１５は、第１の基材層１４に貼り合わされたときの密着力Ｃ［Ｎ／２５ｍｍ］および第２の基材層１６に貼り合わされたときの密着力Ｄ［Ｎ／２５ｍｍ］がいずれも密着力Ａよりも５［Ｎ／２５ｍｍ］以上大きいものである。すなわち、密着力差（Ｃ−Ａ）および密着力差（Ｄ−Ａ）がいずれも５［Ｎ／２５ｍｍ］以上である。
【００２３】
密着力Ｃ、Ｄを密着力Ａよりも５［Ｎ／２５ｍｍ］以上大きくすることで、被着材１１から積層体１２を剥離する際、所望の剥離部、すなわち被着材１１と第１の粘着剤層１３との間で剥離させることができ、その他の部分、すなわち第１の基材層１４と第２の粘着剤層１５との間、および第２の粘着剤層１５と第２の基材層１６との間における剥離を抑制できる。これにより、第１の基材層１４が破れなどにより損傷しやすいものである場合にも、第２の基材層１６により効果的に補強して、その損傷を抑制して被着材１１への残留を抑制できる。
【００２４】
密着力Ｃ、Ｄの調整についても、例えば、被着対象である第１の基材層１４および第２の基材層１６に応じて、密着力Ａに対して密着力Ｃ、Ｄのいずれもが５［Ｎ／２５ｍｍ］以上大きくなるような粘着剤を選択して行う。具体的には、第２の粘着剤層１５への適用が検討される各種の粘着剤について、第１の基材層１４を構成する構成材との密着力Ｃを測定するとともに、第２の基材層１６を構成する構成材との密着力Ｄを測定し、これらの中から密着力Ａに対して密着力Ｃ、Ｄのいずれもが５［Ｎ／２５ｍｍ］以上大きくなるような粘着剤を選択して使用する。
【００２５】
密着力Ｃ、Ｄは、いずれも密着力Ａに対して７．０［Ｎ／２５ｍｍ］以上大きいことが好ましい。なお、密着力Ｃ、Ｄの互いの大小関係は特に制限されず、密着力Ｃが大きくてもよいし、密着力Ｄが大きくてもよいし、互いに同一であってもよい。密着力Ｃ、Ｄは、いずれも密着力Ａに対して１０［Ｎ／２５ｍｍ］程度大きければ十分である。
【００２６】
第２の粘着剤層１５の厚さは、必ずしも制限されないが、１０μｍ以上が好ましい。厚さを１０μｍ以上とすることで、第１の基材層１４と第２の基材層１６とを確実に貼り合わせることができる。第２の粘着剤層１５の厚さは、１５μｍ以上がより好ましく、２０μｍ以上がさらに好ましい。通常、第２の粘着剤層１５の厚さは、３０μｍもあれば十分である。
【００２７】
第１の粘着剤層１３および第２の粘着剤層１５の構成材料は、所定の密着力差等が得られれば必ずしも制限されず、例えば、アクリル系粘着剤、ウレタン系粘着剤、ポリエステル系粘着剤、シリコーン系粘着剤、ゴム系粘着剤等が挙げられ、これらの中でもアクリル系粘着剤が好適に用いられる。
【００２８】
アクリル系粘着剤は、アクリル系単量体単位を主成分として含む重合体である。アクリル系単量体としては、（メタ）アクリル酸、イタコン酸、（無水）マレイン酸、（無水）フマル酸、クロトン酸、これらのアルキルエステルが挙げられる。ここで、（メタ）アクリル酸とは、アクリル酸およびメタクリル酸の総称である。（メタ）アクリレートも同様である。
【００２９】
アクリル系単量体の中でも、（メタ）アクリル酸またはそのアルキルエステルを主成分とするものが好ましい。（メタ）アクリル酸のアルキルエステルとしては、メチル（メタ）アクリレート、エチル（メタ）アクリレート、プロピル（メタ）アクリレート、ｎ−ブチル（メタ）アクリレート、ｎ−ペンチル（メタ）アクリレート、ｎ−ヘキシル（メタ）アクリレート、ｎ−ヘプチル（メタ）アクリレート、ｎ−オクチル（メタ）アクリレート、２−エチルヘキシル（メタ）アクリレート、イソノニル（メタ）アクリレート、ｎ−デシル（メタ）アクリレート、イソデシル（メタ）アクリレート等が挙げられる。
【００３０】
アクリル系粘着剤には、アクリル系単量体以外の単量体を用いることもできる。用いられる他の単量体の例としては、酢酸ビニル、プロピオン酸ビニル等のビニルエステル類；エチレン、プロピレン、イソブチレン等のオレフィン類；塩化ビニル、ビニリデンクロリド等のハロゲン化オレフィン類；スチレン、α−メチルスチレン等のスチレン系単量体；ブタジエン、イソプレン、クロロプレン等のジエン系単量体；アクリロニトリル、メタクリロニトリル等のニトリル系単量体；アクリルアミド、Ｎ,Ｎ−ジメチルアクリルアミド、Ｎ,Ｎ−ジメチルメタクリルアミド等のアクリルアミド系単量体等が挙げられる。
【００３１】
アクリル系粘着剤には、その凝集力を高めるために、架橋点となりうる官能基（例えば、ヒドロキシ基、グリシジル基等）を有する単量体を使用できる。架橋点となりうる官能基を有する単量体としては、例えばヒドロキシエチル（メタ）アクリレート、グリシジル（メタ）アクリレート等が挙げられる。
【００３２】
架橋点となりうる官能基を有する単量体を使用する場合、架橋剤を添加することが好ましい。架橋剤を添加することで、架橋点に反応させてポリマーを架橋させることにより凝集力を確保できる。架橋剤としては、メラミン樹脂、尿素樹脂、エポキシ樹脂、金属酸化物、金属塩、金属水酸化物、金属キレート、ポリイソシアネート、カルボキシ基含有ポリマー、酸無水物、ポリアミン等が挙げられ、架橋点となりうる官能基の種類に応じて適宜選択される。
【００３３】
また、アクリル系粘着剤には、密着力を調整するためにシランカップリング剤を含有させることができる。シランカップリング剤としては、分子内にアルコキシシリル基を少なくとも１個有する有機ケイ素化合物を好ましく用いることができる。
【００３４】
さらに、アクリル系粘着剤には、紫外線吸収剤、着色色素等を添加できる。
【００３５】
紫外線吸収剤としては、例えば、ベンゾトリアゾール系、ベンゾフェノン系、サリシレート系、シアノアクリレート系、トリアジン系、オキザニリド系、ニッケル錯塩系、無機系等の紫外線吸収剤が挙げられる。
【００３６】
着色色素としては、色調補正色素、近赤外線吸収色素が挙げられる。色調補正色素は、可視光の特定波長域の一部を吸収し、透過可視光の色調を改善する。色調補正色素としては、例えば、アゾ系、縮合アゾ系、ジイモニウム系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、金属錯体系、ポルフィリン系、テトラアザポルフィリン系等の色素が挙げられる。
【００３７】
近赤外線吸収色素としては、例えば、ポリメチン系、フタロシアニン系、ナフタロシアニン系、アミニウム系、イモニウム系、ジイモニウム系、アンスラキノン系、ジチオール金属錯体系、ナフトキノン系、インドールフェノール系、アゾ系、トリアリルメタン系、酸化タングステン系等の色素が挙げられる。
【００３８】
第１の粘着剤層１３は、上記したような構成成分を含む粘着剤を第１の基材層１４に塗布して形成してもよいし、予め上記したような構成成分を含む粘着剤をシート状に成形した粘着シートを第１の基材層１４に貼り合わせて形成してもよい。同様に、第２の粘着剤層１５についても、第１の基材層１４または第２の基材層１６に粘着剤を塗布して形成してもよいし、粘着シートを貼り合わせて形成してもよい。塗工は、例えば、浸漬コーティング法、スプレーコーティング法、スピンナーコーティング法、ビードコーティング法、ワイヤーバーコーティング法、ブレードコーティング法、ローラーコーティング法、カーテンコーティング法、スリットダイコーター法、グラビアコーター法、スリットリバースコーター法、マイクログラビア法、コンマコーター法等を適用できる。
【００３９】
粘着剤および粘着シートには、市販品を使用することができる。例えば、粘着剤として、ＮＣＫ１０１粘着（東洋インキ社製、アクリル系粘着剤）、ＥＸＫ０４−４８８粘着（東洋インキ社製、アクリル系粘着剤）が挙げられる。また、粘着シートとして、ＴＸ４８Ａ粘着ノンキャリアシート（ＴＯＭＯＥＧＡＷＡ社製、アクリル系粘着剤）、Ｐ０２８０粘着ノンキャリアシート（リンテック社製、アクリル系粘着剤）が挙げられる。なお、上記した「ノンキャリアシート」とは、シリコーン塗布された二つの基材が粘着剤を介してラミネートされたフィルムのことである。
【００４０】
第１の基材層１４、第２の基材層１６は、少なくとも基材を有するものであればよく、例えば、基材単体の他、基材の表面に機能膜を有する機能層が挙げられる。
【００４１】
単体の基材としては、樹脂フィルム、薄板状のガラス板等が挙げられる。なお、単体の基材は、必要に応じて、かつ可能な限度において、着色色素、紫外線吸収剤等を含有できる。
【００４２】
樹脂フィルムとしては、例えば、ポリエチレンテレフタレート（ＰＥＴ）、ポリブチレンテレフタレート（ＰＢＴ）等のポリエステル類；ポリエチレン、ポリプロピレン等のポリオレフィン類；ポリメチルメタクリレート（ＰＭＭＡ）等のポリアクリレート類；ポリカーボネート（ＰＣ）類；ポリスチレン類；トリアセチルセルロース、ジアセチルセルロース、アセテートブチレートセルロース等のセルロース類；ポリビニルアルコール；ポリ塩化ビニル；ポリ塩化ビニリデン；エチレン−酢酸ビニル共重合体；ポリビニルブチラール；ポリウレタン類等のフィルムが挙げられる。樹脂フィルムの厚さは、１０〜２００μｍが好ましく、５０〜１５０μｍがより好ましい。
【００４３】
薄板状のガラス板は、ガラスの質感を付与して意匠性を高めるために、または表面保護のために設けられる。このようなガラス板としては、厚さが０．０５〜５ｍｍのものが好ましい。
【００４４】
機能層としては、コントラスト向上層、電磁波遮蔽層、反射防止層、防眩層、着色層、紫外線吸収層等が挙げられる。
【００４５】
図２は、コントラスト向上層の一例を示す断面図である。なお、図２は、第１の基材層１４にコントラスト向上層を適用した例を示したものである。
【００４６】
コントラスト向上層１４’は、外光によるコントラストの低下を抑制するために設けられ、基材１４１の片面にコントラスト向上膜１４２を有するものである。
【００４７】
基材１４１としては、単体の基材と同様な樹脂フィルムまたは薄板状のガラス板等が挙げられる。コントラスト向上膜１４２は、水平方向に延び、かつ互いに平行に配置される複数の透光性領域１４２ａと、これら透光性領域１４２ａ間に配置される暗色部１４２ｂとを有する。暗色部１４２ｂは、暗色粒子を含有するものであり、その断面形状は、略台形状の他、正方形状や長方形状、三角形状等であってもよい。透光性領域１４２ａおよび暗色部１４２ｂは、例えば、紫外線硬化性樹脂および光重合開始剤を含有する組成物の硬化物からなる。
【００４８】
コントラスト向上層１４’によれば、暗色粒子を含有する暗色部１４２ｂによって外光を吸収して表示画像のコントラストを向上させることができ、また透光性領域１４２ａには暗色粒子が含有されないことから光透過性が低下せず、表示画像が暗くなることによる視認性の低下を抑制できる。
【００４９】
コントラスト向上層１４’は、例えば、コントラスト向上膜１４２、特に透光性領域１４２ａおよび暗色部１４２ｂが第１の粘着剤層１３に接触するように配置される。このような場合、被着材１１から積層体１２を剥離しようとすると、例えば、透光性領域１４２ａと暗色部１４２ｂとの境界部分、または透光性領域１４２ａにおける厚さの薄い部分において損傷しやすく、損傷部分が第１の粘着剤層１３とともに被着材１１に残留しやすい。第２の基材層１６を設けるとともに、密着力差（Ｂ−Ａ)を５［Ｎ／２５ｍｍ］以上とすることで、コントラスト向上層１４’のように損傷しやすいものでも、被着材１１への残留を抑制できる。
【００５０】
コントラスト向上層１４’における透光性領域１４２ａの構成材料は、暗色部１４２ｂを形成するための溝部を形成しやすく、軽量で薄くすることができ、可撓性にも優れることから樹脂材料が好ましく、例えば、電離放射線硬化性樹脂、熱硬化性樹脂、熱可塑性樹脂等の樹脂材料が挙げられる。
【００５１】
電離放射線硬化性樹脂は、電磁波または荷電粒子線、例えば紫外線または電子線等の照射により、架橋または重合反応にて硬化する。このような電離放射線硬化性樹脂としては、例えば電離放射線重合性プレポリマーおよび／または電離放射線重合性モノマーが挙げられる。
【００５２】
電離放射線重合性プレポリマー（オリゴマーも包含する）としては、例えば、ポリエステル（メタ）アクリレート系、エポキシ（メタ）アクリレート系、ウレタン（メタ）アクリレート系、ポリオール（メタ）アクリレート系、シリコン（メタ）アクリレート、不飽和ポリエステル系等の分子中にラジカル重合性官能基を有する重合性プレポリマー；あるいはノボラック系型エポキシ樹脂プレポリマー、芳香族ビニルエーテル系樹脂プレポリマー等のエポキシ系樹脂等の分子中にカチオン重合性官能基を有する重合性プレポリマー等が挙げられる。これらの電離放射線重合性プレポリマーは、１種単独で、または２種以上を組み合わせて用いてもよい。
【００５３】
電離放射線重合性モノマー（単量体）としては、分子中にラジカル重合性官能基を有する重合性モノマーである多官能性（メタ）アクリレートが好ましく、具体的にはエチレングリコールジ（メタ）アクリレート、プロピレングリコールジ（メタ）アクリレート、トリメチロールプロパントリ（メタ）アクリレート、ジペンタエリスリトールペンタ（メタ）アクリレート、ジペンタエリスリトールヘキサ（メタ）アクリレート、カプロラクトン変性ジペンタエリスリトールヘキサ（メタ）アクリレート等が挙げられる。
【００５４】
また、電離放射線重合性モノマーの他の例として、分子中にカチオン重合性官能基を有する重合性モノマーが挙げられる。例えば、３，４−エポキシシクロへキセニルメチル−３'，４'−エポキシシクロへキセンカルボキシレート等の脂環式エポキシド類、ビスフェノールＡジグリシジルエーテル等グリシジルエーテル類、４−ヒドロキシブチルビニルエーテル等ビニルエーテル類、３−エチル−３−ヒドロキシメチルオキセタン等オキセタン類等が挙げられる。
【００５５】
電離放射線硬化性樹脂として紫外線硬化性樹脂を用いる場合、光重合開始剤を電離放射線硬化性樹脂１００質量部に対して、０．１〜５質量部程度添加することが好ましい。光重合開始剤としては、従来慣用されているものから適宜選択できる。
【００５６】
分子中にラジカル重合性官能基を有する重合性モノマーや重合性プレポリマーには、例えば、ベンゾイン、ベンゾインメチルエーテル、アセトフェノン、ジメチルアミノアセトフェノン、２−ヒドロキシ−２−メチル−１−フェニルプロパン−１−オン、１−ヒドロキシシクロへキシルフェニルケトン、ベンゾフェノン、ｐ−フェニルベンゾフェノン、２−メチルアントラキノン、２−エチルアントラキノン、２−メチルチオキサントン、２−エチルチオキサントン、ベンジルジメチルケタール、アセトフェノンジメチルケタール等が用いられる。また、分子中にカチオン重合性官能基を有する重合性モノマーや重合性プレポリマーには、例えば、芳香族スルホニウム塩、芳香族ジアゾニウム塩、芳香族ヨードニウム塩、メタロセン化合物、ベンゾインスルホン酸エステル等が用いられる。また、光増感剤として、ｐ−ジメチル安息香酸エステル、第三級アミン類、チオール系増感剤等が用いられる。
【００５７】
熱硬化性樹脂としては、フェノール樹脂、フェノール−ホルマリン樹脂、尿素樹脂、尿素−ホルマリン樹脂、メラミン樹脂、ポリエステル−メラミン樹脂、メラミン−ホルマリン樹脂、アルキッド樹脂、エポキシ樹脂、エポキシ−メラミン樹脂、不飽和ポリエステル樹脂、ポリイミド樹脂、アクリル樹脂、ポリシロキサン樹脂、ポリウレタン樹脂、汎用の２液硬化型アクリル樹脂（アクリルポリオール硬化物）等が挙げられる。
【００５８】
熱可塑性樹脂としては、ポリエチレンテレフタレート（ＰＥＴ）、ポリエチレンナフタレート（ＰＥＮ）、エチレングリコール−テレフタル酸−イソフタル酸共重合体、テレフタル酸−エチレングリコール−１，４シクロヘキサンジメタノール共重合体、ポリエステル系熱可塑性エラストマー等のポリエステル樹脂；ポリエチレン、ポリプロピレン、環状ポリオレフィン、ポリメチルペンテン等のポリオレフィン樹脂；ポリ塩化ビニル、ポリ塩化ビニリデン等の含ハロゲン樹脂；ポリスチレン、アクリロニトリル−スチレン共重合体等のスチレン系樹脂；トリアセチルセルロース、ジアセチルセルロース、アセテートブチレートセルロース等のセルロース樹脂；熱可塑性ポリウレタン系樹脂；ポリカーボネート樹脂；ポリアミド樹脂等が挙げられる。
【００５９】
コントラスト向上層１４’における暗色部１４２ｂとしては、バインダー樹脂中に暗色粒子を分散させたものが好ましく、入射する可視光線（外光）を高い割合で吸収するものが好ましい。このようなものによれば、反射する外光が目立たず、その反射光が画像光に混入しても画像コントラストの低下が抑制される。
【００６０】
暗色粒子としては、各色の粒子を用いることができ、例えば、黒色粒子として、カーボンブラック（墨）、黒色酸化鉄等の黒色顔料や、アクリル等の透明粒子をカーボンブラック等の黒色顔料で染色した樹脂粒子等が挙げられる。暗色粒子は、青色、紫色、黄色、赤色等の各種顔料を混合して無彩色化した顔料粒子でもよく、それらの顔料で染色した樹脂粒子でもよい。青色顔料として、銅フタロシアニンブルー、インダスレンブルー、コバルトブルー、群青等、紫色顔料として、ジオキサジンバイオレット等、黄色顔料として、ジスアゾイエロー、イソインドリノンイエロー、黄鉛等、赤色顔料として、クロモフタルレッドタイペル、キナクリドンレッド、弁柄等、緑色顔料として、銅フタロシアニングリーン、緑青等が挙げられる。暗色粒子の含有量は、バインダー樹脂１００質量部に対して、１０〜１００質量部が好ましい。バインダー樹脂としては、透光性領域１４２ａの樹脂材料と同様のものが挙げられ、例えば、電離放射線硬化性樹脂、熱硬化性樹脂、熱可塑性樹脂等の樹脂材料が挙げられる。
【００６１】
コントラスト向上層１４’は、例えば以下のように製造できる。まず、基材１４１の上に透光性領域形成用組成物を塗布し、その表面に暗色部１４２ｂを形成するための溝部等を形成して透光性領域１４２ａを形成する。例えば、紫外線硬化性樹脂からなる透光性領域１４２ａの場合、紫外線硬化性樹脂と光重合開始剤とを有機溶剤に溶解させて透光性領域形成用組成物を調製した後、これを基材１４１の表面に塗布し、その表面にロール状の金型（賦形型ロール）を押し当てて暗色部１４２ｂを形成するための溝部を形成しつつ、紫外線を照射することにより硬化させて形成する。
【００６２】
暗色部１４２ｂは、暗色粒子とバインダー樹脂とを有機溶剤に溶解させて暗色部形成用組成物を調製した後、これを透光性領域１４２ａ間の溝部に塗布し、硬化させることにより形成できる。例えば、バインダー樹脂として紫外線硬化性樹脂を用いる場合、暗色粒子、紫外線硬化性樹脂、および光重合開始剤を有機溶剤に溶解させて暗色部形成用組成物を調製し、これを透光性領域１４２ａ間の溝部に塗布した後、紫外線を照射することにより硬化させて形成する。
【００６３】
透光性領域１４２ａの厚さは、例えば暗色部１４２ｂを形成する観点等から、２０〜２００μｍが好ましく、３０〜１５０μｍがより好ましく、暗色部１４２ｂの厚さ（深さ）は、１０〜１８０μｍが好ましく、２０〜１３０μｍがより好ましく、幅は５〜１００μｍが好ましく、５〜５０μｍがより好ましく、ピッチは１０〜２００μｍが好ましく、２０〜１５０μｍがより好ましい。
【００６４】
電磁波遮蔽層は、例えば、基材上に電磁波遮蔽膜としての金属メッシュ膜を有するものである。このような電磁波遮蔽層は、通常、基材上に銅箔を貼りあわせた後、この銅箔をメッシュ状に加工することにより、または銅や銀などの導電性インクを基材上にメッシュ状に印刷することにより製造される。なお、基材は、単体の基材と同様な樹脂フィルムまたは薄板状のガラス板等を用いることができる。
【００６５】
電磁波遮蔽層は、基材上に、スパッタ法により電磁波遮蔽膜を形成したものでもよい。電磁波遮蔽膜は、例えば、金属酸化物膜と金属膜とを交互に積層したものであって、金属膜の層数がｎであり、金属酸化物膜の層数がｎ＋１（ただし、ｎは１以上の整数）である。金属酸化物膜は、例えば、インジウムとスズとの酸化物、チタンと亜鉛との酸化物、アルミニウムと亜鉛との酸化物、ニオブの酸化物等からなるものが挙げられる。また、金属膜は、銀、銀合金等からなるものが挙げられる。
【００６６】
反射防止層は、可視光線（外光）の反射を抑制するために設けられる。反射防止層を設けることで、映りこみを抑制でき、また表示画像のコントラストを向上できる。反射防止層は、例えば、基材上に反射防止膜を有するものである。基材は、単体の基材と同様な樹脂フィルムまたは薄板状のガラス板等を用いることができる。反射防止膜は、例えば、屈折率の低い無機化合物と屈折率の高い無機化合物とを交互に積層した積層膜、屈折率の低い無機化合物からなる膜、屈折率の低い樹脂からなる膜等が挙げられる。屈折率の低い無機化合物としては、例えば、二酸化珪素等が挙げられる。屈折率の低い樹脂としては、例えば、フッ素樹脂、シリコーン樹脂、フルオロシリコーン樹脂等が挙げられる。
【００６７】
防眩層は、例えば、表面に凹凸部からなる防眩部を有するものである。防眩部は、表面の凹凸部によって、この表面に映る反射像を拡散させて輪郭をぼかす効果等を有する。防眩層としては、基材の表面に、シリカ等の無機微粒子、またはアクリル系樹脂等の有機微粒子をバインダ中に分散した溶液をコーティングし、溶媒を揮発させて凹凸部からなる防眩部としたものや、サンドブラスト、またはエッチング等により基材自身に凹凸部からなる防眩部を形成したものが挙げられる。なお、基材は、単体の基材と同様な樹脂フィルムまたは薄板状のガラス板等を用いることができる。
【００６８】
着色層としては、基材上に着色色素を含有する樹脂膜である着色膜を有するものが挙げられる。基材は、単体の基材と同様な樹脂フィルムまたは薄板状のガラス板等を用いることができる。着色色素は、色調補正色素、近赤外線吸収色素が挙げられ、第１の粘着剤層１３や第２の粘着剤層１５に用いられるようなものを使用できる。
【００６９】
紫外線吸収層としては、基材上に紫外線吸収剤を含有する樹脂膜である紫外線吸収膜を有するものが挙げられる。基材は、単体の基材と同様な樹脂フィルムまたは薄板状のガラス板等を用いることができる。また、紫外線吸収剤は、第１の粘着剤層１３や第２の粘着剤層１５に用いられるようなものを使用できる。
【００７０】
以下、表示装置１０の具体例について説明する。
【００７１】
表示装置１０としては、例えば、被着材１１が表示パネル単体を有し、積層体１２が、被着材１１側から順に、アクリル系粘着剤からなる粘着剤層（第１の粘着剤層１３）、基材上にコントラスト向上膜が設けられたコントラスト向上層（第１の基材層１４）、アクリル系粘着剤からなる粘着剤層（第２の粘着剤層１５）、および基材上に反射防止膜が設けられた反射防止層（第２の基材層１６）を有するものが挙げられる。反射防止層の基材は、コントラスト向上層の損傷を抑制する観点から、ポリエチレンテレフタレートフィルムが好ましい。また、このような反射防止層の基材となるポリエチレンテレフタレートフィルムの厚みは、３８μｍ以上が好ましく、７５μｍ以上がより好ましい。
【００７２】
このように、コントラスト向上層を有する場合、被着材１１から積層体１２を剥離する際、コントラスト向上層が損傷して被着材１１に残留しやすい。コントラスト向上層に加えて補強層ともなるべき反射防止層を設けるとともに、密着力Ａに比べて密着力Ｂ、Ｃ、およびＤをいずれも５［Ｎ／２５ｍｍ］以上大きくすることで、粘着剤層（第１の粘着剤層１３）の残留は勿論のこと、損傷によるコントラスト向上層の残留も抑制できる。特に、反射防止層の基材として、ポリエチレンテレフタレートフィルムを用いることで、損傷によるコントラスト向上層の残留を効果的に抑制できる。
【００７３】
他の表示装置１０としては、上記表示装置１０のコントラスト向上層（第１の基材層）をトリアセチルセルロースフィルムとしたものが挙げられる。トリアセチルセルロースフィルムについても、コントラスト向上層と同様に損傷しやすいことから、同様の顕著な効果を得ることができる。
【００７４】
さらに他の表示装置１０としては、例えば、被着材１１が、表示パネルに、順に、粘着層、電磁波遮蔽層、粘着層、コントラスト向上層が積層されたものであり、積層体１２が、被着材１１側から順に、アクリル系粘着剤からなる粘着剤層（第１の粘着剤層１３）、薄板状のガラス板（第１の基材層１４）、アクリル系粘着剤からなる粘着剤層（第２の粘着剤層１５）、および基材上に反射防止膜が設けられた反射防止層（第２の基材層１６）を有するものが挙げられる。反射防止層の基材は、薄板状のガラス板の損傷を抑制する観点から、ポリエチレンテレフタレートフィルムが好ましい。また、このような反射防止層の基材となるポリエチレンテレフタレートフィルムの厚みは、３８μｍ以上が好ましく、７５μｍ以上がより好ましい。
【００７５】
このように、被着材１１は、必ずしも単体の表示パネルに限られず、その前面には表示パネルの種類に応じて、電磁波遮蔽層、コントラスト向上層等の機能層が積層されてもよい。また、積層体１２が薄板状のガラス板を有する場合、被着材１１から積層体１２を剥離する際、薄板状のガラス板が損傷して被着材１１に残留しやすい。薄板状のガラス板に加えて補強層ともなるべき反射防止層を設けるとともに、密着力Ａに比べて密着力Ｂ、Ｃ、およびＤをいずれも５［Ｎ／２５ｍｍ］以上大きくすることで、粘着剤層（第１の粘着剤層１３）の残留は勿論のこと、損傷による薄板状のガラス板の残留も抑制できる。特に、反射防止層の基材として、ポリエチレンテレフタレートフィルムを用いることで、損傷による薄板状のガラス板の残留を効果的に抑制できる。
【００７６】
なお、積層体１２は必ずしも粘着剤層および基材層をそれぞれ２層ずつ有するものに限られず、粘着剤層および基材層はそれぞれ３層以上でもよい。この場合、被着材１１側から粘着剤層のみで数えて３層目以降となる粘着剤層は、その両面に隣接する基材層との密着力がいずれも密着力Ａに比べて５［Ｎ／２５ｍｍ］以上大きいことが好ましい。このようなものとすることで、所望の剥離部、すなわち被着材１１と１層目の粘着剤層（第１の粘着剤層１３）との間で剥離させることができ、その他の部分での剥離を抑制できる。これにより、１層目の基材層（第１の基材層１４）等の損傷を抑制して被着材１１への残留を抑制できる。なお、被着材１１側から基材層のみで数えて３層目以降となる基材層については、１層目の基材層（第１の基材層１４）、２層目の基材層（第２の基材層１６）のように、基材単体の他、基材の表面に機能膜を有する機能層とできる。
【００７７】
以上、本発明の積層体について、表示装置に適用される表示装置用の光学フィルタを例に挙げて説明したが、本発明の積層体は、必ずしも表示装置用の光学フィルタに限られない。本発明の積層体は、建築物や自動車等の窓ガラスに貼り合わせて使用する低放射率の積層体等であってもよい。この場合、第１の基材層、第２の基材層としては、例えば、基材単体、または基材上にＬｏｗ−Ｅ（Ｌｏｗ-Ｅｍｉｓｓｉｖｉｔｙ）膜とも呼ばれる熱線遮断膜が形成されたものなどが挙げられる。
【００７８】
以上、本発明について幾つかの実施形態を説明したが、これらの実施形態は、例として提示したものであり、発明の範囲を限定することは意図していない。これらの実施形態は、その他の様々な形態で実施でき、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【実施例】
【００７９】
以下、本発明について実施例を参照して具体的に説明する。
なお、以下の例１〜３、７が本発明の実施例、例４〜６が本発明の比較例である。【００８０】
＜例１＞
例１の積層体として、表１に示すような構成を有するものを製造した。
まず、第２の粘着層を以下のようにして製造した。メチルエチルケトン６質量部に紫外線吸収剤（Ｃｉｂａ社製、商品名「ＴＩＮＵＶＩＮ  ４７９」）１．１３質量部、ポルフィリン化合物（山田化学社製、ＴＡＰ１８）０．０１５０質量部を添加し、ミキサーで１０分撹拌して溶解させた。この溶液にアクリル系粘着剤（東洋インキ社製、商品名「ＮＣＫ１０１粘着」）３０質量部および架橋剤（日本ポリウレタン社製、商品名「コロネートＨＬ」）０．２４質量部を添加し、さらにミキサーで１０分撹拌して溶解させた。ＰＥＴフィルム上にシリコーン層が形成されたセパレーター上に、この溶液をアプリケーターを用いて塗布し、１００℃のオーブンで５分乾燥させて、厚み２５μｍの第２の粘着層を形成した。【００８１】
次に、上記第２の粘着層を第２の基材層となる反射防止（ＡＲ）フィルム（日油社製、商品名「ＲＬ９９００」、基材：ＰＥＴフィルム、基材厚み１００μｍ）に貼り合わせて、第２の粘着層と第２の基材層とが積層された粘着層付き反射防止フィルムを得た。この粘着層付き反射防止フィルムの第２の粘着層からセパレーターを剥がして、第１の基材層となるコントラスト向上フィルム（ＣＲＦ）のＰＥＴフィルム面に貼り合わせた。さらに、第１の基材層となるコントラスト向上フィルムのＰＥＴフィルム面とは反対側に、第１の粘着層となるアクリル系粘着剤（東洋インキ社製、商品名「ＮＣＫ１０１粘着」）を厚み２５μｍに塗布して積層体としての光学フィルタを作製した。【００８２】
なお、第１の基材層となるコントラスト向上フィルム（ＣＲＦ）は以下のように製造した。基材として、両面易接着処理された厚さ１００μｍのポリエチレンテレフタレートの帯状シート（東洋紡績社製、商品名：Ａ４３００）を準備し、その上に、ウレタンアクリレートプレポリマーからなる紫外線硬化性樹脂を厚さ８９μｍとなるように塗布した。この塗布面に、ピッチが５１μｍで溝状凹部を形成した下底側の最大幅の開口幅が１０μｍ、上底側の最小幅が７μｍで深さが６９μｍの複数の溝状凹部を形成できる金属製賦形型ロールを押し当て、溝状凹部形状を刻設しながら背面から紫外線を照射して紫外線硬化樹脂を硬化させた。こうして、ピッチが５１μｍで溝状凹部を形成した下底側の開口幅が１０μｍで上底側の最小幅が７μｍ、且つ深さが６９μｍの複数の溝状凹部を形成した。【００８３】
なお、賦形型ロールは、その円周方向にコントラスト向上フィルムの溝状凹部に対応した溝状凸部（コントラスト向上フィルムの凹形状と同形状の逆凸形状）が賦形されているので、帯状シート部材上で該帯の長手方向に溝状凸部の延長方向が揃って回転させることにより、シート部材の長手方向に延びるように溝状凹部を形成することができる。【００８４】
次に、透明アクリル系の紫外線硬化性プレポリマー１００質量部中に、最小粒径が２μｍで最大粒径が３μｍの黒い球状ビーズ状粒子５０質量部、光重合開始剤として１−ヒドロキシ−シクロへキシル−フェニル−ケトン（チバスペシャリティケミカルズ社製、商品名：イルガキュア１８４）２質量部を混合して液状の紫外線硬化性樹脂組成物を調製した。この液状の樹脂組成物を、上記溝状凹部形成面側に塗工した後、ドクターブレードでワイピングした。ワイピングに際しては、同時に背面から紫外線を照射して液状の樹脂組成物を硬化させた。ワイピングでは、上記溝状凹部形成面とドクターブレードとの隙間を１．５μｍとして行い、そのワイピングを２回繰り返した。【００８５】
その結果、溝状凹部には、透明樹脂である紫外線硬化性樹脂と暗色粒子である黒い球状ビーズとが充填された断面が台形状の暗色部を形成でき、これら暗色部間の平坦部上には透明樹脂である紫外線硬化性樹脂のみを厚さ１．５μｍで残留させることができ、同時に行った紫外線照射によりその透明樹脂である紫外線硬化性樹脂を硬化させて厚さ１μｍの透明保護層を形成できた。こうして、コントラスト向上フィルム（マイクロルーバ層）を得た。なお、上記において、［透明樹脂の屈折率］−［球状ビーズの屈折率］＝−０．００３であった。また、該溝状の暗色部の表面（下底側）には透明保護層表面からの深さが３μｍの凹陥部が形成されていた。
なお、以上のように製造した第１の基材層となるコントラスト向上フィルム（ＣＲＦ）全体の厚みは１９０．５μｍであった。【００８６】
＜例２＞
第１の基材層であるコントラスト向上フィルムをトリアセチルセルロースフィルム（富士フィルム社製、商品名：ＴＡＣフィルム、厚み８０μｍ）に変更し、第１の粘着層であるアクリル系粘着剤（東洋インキ社製、商品名：ＮＣＫ１０１粘着）をアクリル系粘着剤（リンテック社製、商品名：ＳＹ粘着に変更した以外は例１と同様にして積層体としての光学フィルタを作製した。【００８７】
＜例３＞
第１の粘着層であるアクリル系粘着剤（東洋インキ社製、商品名：ＮＣＫ１０１粘着）をアクリル系粘着剤（リンテック社製、商品名：ＳＹ粘着）に変更し、第２の粘着層をアクリル系粘着剤（リンテック社製、商品名：Ｐ０２８０粘着）に変更した以外は例１と同様にして積層体としての光学フィルタを作製した。【００８８】
＜例４＞
第１の粘着層であるアクリル系粘着剤（東洋インキ社製、商品名：ＮＣＫ１０１粘着）をアクリル系粘着剤（リンテック社製、商品名：Ｐ０２８０粘着）に変更した以外は例１と同様にして積層体としての光学フィルタを作製した。【００８９】
＜例５＞
第１の基材層であるコントラスト向上フィルム上に、第２の粘着層および第２の基材層となる粘着層付き反射防止フィルムを貼り合わせなかった以外は例１と同様にして積層体としての光学フィルタを作製した。【００９０】
＜例６＞
第１の粘着層となるアクリル系粘着剤（東洋インキ社製、商品名：ＮＣＫ１０１粘着）をアクリル系粘着剤（リンテック社製、商品名：ＳＹ粘着）に変更し、第２の粘着層をノンキャリアシート（ＴＯＭＯＥＧＡＷＡ社製、商品名：ＴＸ４８Ａノンキャリアシート、厚み２５μｍ）に変更した以外は例１と同様にして積層体としての光学フィルタを作製した。
＜例７＞
第１の基材層であるコントラスト向上フィルムを０．１ｍｍのガラス板に変更し、第２の粘着層をアクリル系粘着剤（リンテック社製、商品名：Ｐ０２８０粘着）に変更し、第２の基材層をＰＥＴフィルム（東洋紡績社製、商品名：Ａ４３００）に変更した以外は例１と同様にして積層体としての光学フィルタを作製した。【００９１】
ここで、各基材層または被着材としてのガラス基板と各粘着層との密着力、積層体の剥離時の粘着剤の糊残りおよび破断を下記方法で評価した。密着力は、ＪＩＳ  Ｚ  ０２３７の規格に準拠して下記の通りに測定した。【００９２】
（密着力）
ポリエチレンテレフタレートからなる帯状シート（東洋紡績社製、商品名：Ａ４３００）の片面に表１に示す各粘着層（第１の粘着層または第２の粘着層）を形成して、粘着層を有する帯状シートを製造した。別途、厚さ２．５ｍｍのソーダライムガラス板の片面に表１に示す各基材層（第１の基材層または第２の基材層）を粘着剤（厚み２５μｍ、幅２５ｍｍ）により固定して、基材層を有するソーダライムガラス板を製造した。その後、上記帯状シートの粘着層と上記ソーダライムガラス板の基材層とを貼り合わせて、室温下で２ｋｇのゴムロールにより圧着して圧着体とした。この圧着体に対して、オートクレーブ処理（温度６０℃、圧力０．９５ＭＰａ、時間９０分）を実施して、密着力測定用の試験片を作製した。この試験片について、引張り試験機（島津製作所社製、ＡＧＳ−Ｘ  ５００ＮＸ）を用いて、粘着層と基材層との密着強度（１８０度ピール、引張り速度３００ｍｍ／分）を測定した。【００９３】
（糊残りおよび破断）
表１に示す構成を有する積層体（大きさ：２００ｍｍ×３００ｍｍ）の第１の粘着層を被着材としてのソーダライムガラス板に貼り合わせた。その後、温度２３℃かつ相対湿度６５％の条件で７日間放置した。放置終了後、被着材としてのソーダライムガラス板から積層体を剥離して、糊残り率を下記数式に基づいて計算して評価した。
糊残り率（％）＝（ソーダライムガラスへ移行した粘着層の面積／
ソーダライムガラスに貼り合わせた粘着層の面積）×１００
また、ソーダライムガラスから剥離した積層体を目視により観察して、破断の有無を評価した。評価は、破断の大小にかかわらず、何らかの破断が観察されたものを破断有りとした。
なお、例７のＡの密着強度ならびに糊残りおよび破断の測定においては、第１の基材層に第１の粘着層を貼り合わせ、常温・常圧の環境下で２４時間以上放置し、上記ソーダライムガラス板に第１の基材層を第１の粘着剤により固定して、基材層を有するソーダライムガラス板を製造した後３０分以内に剥離して密着強度を測定し、糊残り率および破断の有無を評価した。【００９４】
【表１】
2014069542.tif 000003
【００９５】
表１から明らかなように、第２の基材層を設けるとともに、密着力Ａに比べて密着力Ｂ、Ｃ、およびＤをいずれも５［Ｎ／２５ｍｍ］以上大きくした例１〜３、７の積層体は、いずれも糊残りおよび破断が抑制され、リワーク性が良好なことが認められた。一方、密着力Ａに比べて密着力Ｂを５［Ｎ／２５ｍｍ］未満の大きさとした例４の積層体は、糊残りが発生した。また、第２の基材層を設けなかった例５の積層体、および密着力Ａに比べて密着力Ｃ、Ｄを５［Ｎ／２５ｍｍ］未満とした例６の積層体は、破断が発生した。
【産業上の利用可能性】
【００９６】
本発明による積層体はリワーク性が良好であり、様々な表示パネルに適用可能である。また、本発明によれば、リワーク性が良好な積層体を有し、生産性の良好な表示装置を提供できる。
なお、２０１２年１０月３０日に出願された日本特許出願２０１２−２３９３１３号の明細書、特許請求の範囲、図面、及び要約書の全内容をここに引用し、本発明の明細書の開示として、取り入れるものである。
【符号の説明】
【００９７】
１０…表示装置、１１…被着材、１２…積層体、１３…第１の粘着剤層、１４…第１の基材層、１４’…コントラスト向上層、１５…第２の粘着剤層、１６…第２の基材層、１４１…基材、１４２…コントラスト向上膜、１４２ａ…透光性領域、１４２ｂ…暗色部
【図１】
2014069542.tif 000004
【図２】
2014069542.tif 000005
【国際調査報告】
2014069542.tif 000006
2014069542.tif 000007
2014069542.tif 000008
2014069542.tif 000009